(57)【特許請求の範囲】
【請求項１】
５０〜１１０℃の温度に加熱した水系溶媒のｐＨを０〜１２の範囲になるように（オキシ）塩化チタンとアルカリを同時に混合して、（オキシ）塩化チタンを第一加水分解し、次いで、第一加水分解した生成物を含み５０〜１１０℃の温度に調整した水系溶媒のｐＨを０〜１２の範囲になるように（オキシ）塩化チタンとアルカリを同時に混合して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項２】
５０〜１１０℃の温度に加熱した水系溶媒のｐＨを０〜１２の範囲になるように（オキシ）塩化チタンとアルカリを同時に混合して、（オキシ）塩化チタンを第一加水分解し、次いで、第一加水分解した生成物を含む水系溶媒に（オキシ）塩化チタンを混合してｐＨを０以下の範囲に調整した後、５０〜１１０℃の温度に調整して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項３】
５０〜１１０℃の温度に加熱した水系溶媒のｐＨを０〜１２の範囲になるように（オキシ）塩化チタンとアルカリを同時に混合して、（オキシ）塩化チタンを第一加水分解し、次いで、第一加水分解した生成物を含む水系溶媒に（オキシ）塩化チタンを混合し、次いで、水系溶媒のｐＨを２〜７の範囲になるようにアルカリを混合した後、５０〜１１０℃の温度に調整して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項４】
（オキシ）塩化チタンを含む水系溶媒のｐＨを０以下の範囲に調整した後、５０〜１１０℃の温度に加熱して、（オキシ）塩化チタンを第一加水分解し、次いで、第一加水分解した生成物を含み５０〜１１０℃の温度に調整した水系溶媒のｐＨが０〜１２の範囲になるように（オキシ）塩化チタンとアルカリとを同時に混合して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項５】
（オキシ）塩化チタンを含む水系溶媒のｐＨを０以下の範囲に調整した後、５０〜１１０℃の温度に加熱して、（オキシ）塩化チタンを第一加水分解し、次いで、第一加水分解した生成物を含む水系溶媒に（オキシ）塩化チタンを混合してｐＨを０以下の範囲に調整した後、５０〜１１０℃の温度に調整して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項６】
（オキシ）塩化チタンを含む水系溶媒のｐＨを０以下の範囲に調整した後、５０〜１１０℃の温度に加熱して、（オキシ）塩化チタンを第一加水分解し、次いで、第一加水分解した生成物を含む水系溶媒に（オキシ）塩化チタンを混合し、次いで、水系溶媒のｐＨを２〜７の範囲になるようにアルカリを混合した後、５０〜１１０℃の温度に調整して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項７】
（オキシ）塩化チタンを含む水系溶媒のｐＨが２〜７の範囲になるようにアルカリを混合した後、５０〜１１０℃の温度に加熱して、（オキシ）塩化チタンを第一加水分解し、次いで、第一加水分解した生成物を含み５０〜１１０℃の温度に調整した水系溶媒のｐＨが０〜１２の範囲になるように（オキシ）塩化チタンとアルカリとを同時に混合して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項８】
（オキシ）塩化チタンを含む水系溶媒のｐＨが２〜７の範囲になるようにアルカリを混合した後、５０〜１１０℃の温度に加熱して、（オキシ）塩化チタンを第一加水分解し、次いで、第一加水分解した生成物を含む水系溶媒に（オキシ）塩化チタンを混合してｐＨを０以下の範囲に調整した後、５０〜１１０℃の温度に調整して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項９】
（オキシ）塩化チタンを含む水系溶媒のｐＨが２〜７の範囲になるようにアルカリを混合し、次いで、水系溶媒を５０〜１１０℃の温度に加熱して、（オキシ）塩化チタンを第一加水分解し、次いで、第一加水分解した生成物を含む水系溶媒に（オキシ）塩化チタンを混合し、次いで、水系溶媒のｐＨを２〜７の範囲になるようにアルカリを混合した後、５０〜１１０℃の温度に調整して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項１０】
（オキシ）塩化チタンを含む水系溶媒のｐＨが２〜７の範囲になるようにアルカリを混合し、次いで、水系溶媒を５０〜１１０℃の温度に加熱して、（オキシ）塩化チタンを第一加水分解し、次いで、第一加水分解した生成物を含む水系溶媒に（オキシ）塩化チタンを混合し、次いで、５０〜１１０℃の温度に調整した後、水系溶媒のｐＨを２〜７の範囲になるようにアルカリを混合して、（オキシ）塩化チタンを第二加水分解することを含む、ＢＥＴ径が１〜５０ｎｍであり、凝集粒子径が１〜２００ｎｍであり、しかも、それらの比（凝集粒子径／ＢＥＴ径）が１〜４０である微粒子酸化チタンの製造方法。
【請求項１１】
第一加水分解した生成物と第二加水分解した生成物との質量比が３：９７〜７０：３０の範囲である、請求項１〜１０のいずれか一項に記載の微粒子酸化チタンの製造方法。
【請求項１２】
第一加水分解と第二加水分解の反応を一つの反応槽内で行う、請求項１〜１１のいずれか一項に記載の微粒子酸化チタンの製造方法。
【請求項１３】
第一加水分解した生成物の粒子表面に、第二加水分解した生成物が析出し成長する、請求項１〜１２のいずれか一項に記載の微粒子酸化チタンの製造方法。
【請求項１４】
前記の請求項１〜１３のいずれか一項に記載の方法で製造した微粒子酸化チタンを含む水系溶媒にアルカリ又は酸を添加してｐＨを６．０〜８．０の範囲に調整し、次いで、ろ過し、乾燥することを含む、微粒子酸化チタン粉末の製造方法。
【請求項１５】
前記の請求項１〜１４のいずれか一項に記載の方法で製造した微粒子酸化チタンを焼成することを含む、微粒子酸化チタン粉末の製造方法。
【発明の詳細な説明】
【技術分野】
【０００１】
本発明は、微粒子酸化チタン及びその製造方法に関する。
【背景技術】
【０００２】
平均一次粒子径が０．１μｍ以下の酸化チタンは微粒子酸化チタンと呼ばれ、可視光に対して透明性を有し、紫外線に対しては遮蔽能を有するため、この特性を利用して日焼け止め化粧料や紫外線遮蔽塗料として利用されている。また、高比表面積であることから脱硝触媒やダイオキシン分解触媒等の触媒担体に用いられ、紫外線の照射により励起して光触媒作用や、親水性作用や、防曇作用を発現し、光触媒や太陽電池用電極等に用いられる。更に、チタン酸バリウムや、チタン酸ストロンチウムや、チタン酸リチウム等のチタン複合酸化物を製造するための原料に用いられる。【０００３】
微粒子酸化チタンを製造する方法として、四塩化チタン水溶液を液相で加水分解する方法が知られている。例えば、特許文献１には、四塩化チタン水溶液の加水分解により発生する塩化水素の反応槽からの逸出を抑制しながら加水分解を行うことが記載され、特許文献２には、四塩化チタン、水及び多価カルボン酸を５０℃未満の温度で混合し、次いでその混合溶液を加熱して加水分解反応を行い、酸化チタンを生成させることを記載している。特許文献３には、四塩化チタン水溶液を５〜３０℃に保持しながら、アルカリ溶液で中和加水分解してコロイド状の非晶質水酸化チタンを析出させ、これを６０〜８０℃の温度で１〜１０時間熟成して、平均結晶子径が５〜１３ｎｍである微小チタニアゾルを得ることを記載している。特許文献４には、６５〜９０℃の水に対し、四塩化チタン及び塩酸を各々１〜５質量％混合し、６５℃〜混合液の沸点の温度範囲に混合液の温度を保持しながら加水分解して、ルチル含有率が５０〜９９．９質量％であり、ＢＥＴ比表面積が５０ｍ2／ｇ超３００ｍ2／ｇ以下であり、一次粒子の平均粒子径は、５〜１００ｎｍの範囲内である酸化チタン粒子を製造することを記載している。更に、特許文献５には、四塩化チタン水溶液等のチタン化合物水溶液と塩基を混合・反応させてチタン化合物を加水分解する工程において、予め水性媒体中にアナターゼ型酸化チタン微粒子を分散された分散液を調製し、前記分散液に、チタン化合物水溶液と塩基を混合・反応させてチタン化合物を加水分解することを記載している。
【先行技術文献】
【特許文献】
【０００４】
【特許文献１】特開平９−６７１２５号公報
【特許文献２】特開平９−２７８４４３号公報
【特許文献３】特開２００１−２６４２３公報
【特許文献４】特開２００６−３３５６１９公報
【特許文献５】特開２００９−１２０４２２公報
【発明の概要】
【発明が解決しようとする課題】
【０００５】
前記の従来技術の方法では、四塩化チタンを出発物質としているためにＴｉＯ２の純度が高く、一次粒子径の小さい微粒子酸化チタンが製造できる。しかしながら、湿式法（液相法）であるため、一次粒子が多数凝集した凝集粒子を形成し、その凝集粒子径は著しく大きくなり易い。そのため、透明性、紫外線遮蔽能等が低下し易く、チタン酸バリウム、チタン酸リチウム等のチタン複合酸化物を製造する際のバリウムやリチウム等との反応性が低くなったり、触媒成分を分散して担持し難く、被処理成分の吸着性が低下して触媒、光触媒、吸着剤等の活性が低くなったりするなどの問題がある。
【課題を解決するための手段】
【０００６】
本発明者らは、（オキシ）塩化チタン（本願において、「（オキシ）塩化チタン」とは、塩化チタン又はオキシ塩化チタンという意である。）の加水分解条件を見直した結果、（オキシ）塩化チタンを水系溶媒中で加水分解する際のｐＨ範囲と温度範囲が重要であり、それらを制御することにより一次粒子径が小さく、しかも、凝集粒子径も比較的小さい微粒子酸化チタンを製造することができること、更に、前記のｐＨ範囲と温度範囲を保持しながら、（オキシ）塩化チタンを水系溶媒中で加水分解し、次いで、該水系溶媒に（オキシ）塩化チタンとアルカリを同時に添加し加水分解する方法などの二回の加水分解を行うことにより、より一層所望される微粒子酸化チタンを製造することができることを見出し、本発明を完成した。
すなわち、本発明は、
１．  ＢＥＴ径が１〜５０ｎｍであり、凝集粒子径が１〜２００ｎｍであり、しかも、それらの比（凝集粒子径／ＢＥＴ径）が１〜４０である、微粒子酸化チタン、
２．  ５０〜１１０℃の温度に加熱した水系溶媒のｐＨが０〜１２の範囲になるように（オキシ）塩化チタンとアルカリを混合して、（オキシ）塩化チタンを加水分解する微粒子酸化チタンの製造方法、
３．  （オキシ）塩化チタンを含む水系溶媒のｐＨを１以下の範囲に調整した後、水系溶媒を５０〜１１０℃の温度に加熱して、（オキシ）塩化チタンを加水分解する微粒子酸化チタンの製造方法、
４．  （オキシ）塩化チタンを含む水系溶媒のｐＨが０〜９の範囲になるようにアルカリを混合した後、５０〜１１０℃の温度に加熱して、（オキシ）塩化チタンを加水分解する微粒子酸化チタンの製造方法、
５．  前記の２〜４の方法で第一加水分解を行った後に、再度２〜４のそれぞれ一の方法を行って第二加水分解を行う、微粒子酸化チタンの製造方法、などである。
本発明は、より具体的には、以下の通りである。
（１）  ＢＥＴ径が１〜５０ｎｍであり、凝集粒子径が１〜２００ｎｍであり、しかも、それらの比（凝集粒子径／ＢＥＴ径）が１〜４０である、微粒子酸化チタン、
（２）  アナタース形及び／又はルチル形の結晶形を有する、（１）に記載の微粒子酸化チタン、
（３）  細孔径１〜１００ｎｍの範囲の細孔容積が０．２〜０．７ｍｌ／ｇである、（１）又は（２）に記載の微粒子酸化チタン、
（４）  ５０〜１１０℃の温度に加熱した水系溶媒のｐＨが０〜１２の範囲になるように（オキシ）塩化チタンとアルカリを混合して、（オキシ）塩化チタンを加水分解することを含む、微粒子酸化チタンの製造方法、
（５）  （オキシ）塩化チタンを含む水系溶媒のｐＨを１以下の範囲に調整した後、５０〜１１０℃の温度に加熱して、（オキシ）塩化チタンを加水分解することを含む、微粒子酸化チタンの製造方法、
（６）  （オキシ）塩化チタンを含む水系溶媒のｐＨが０〜９の範囲になるようにアルカリを混合した後、５０〜１１０℃の温度に加熱して、（オキシ）塩化チタンを加水分解することを含む、微粒子酸化チタンの製造方法、
（７）  ５０〜１１０℃の温度に加熱した水系溶媒のｐＨを０〜１２の範囲になるように（オキシ）塩化チタンとアルカリを混合して、（オキシ）塩化チタンを第一加水分解し、次いで、第一加水分解した生成物を含み５０〜１１０℃の温度に調整した水系溶媒のｐＨを０〜１２の範囲になるように（オキシ）塩化チタンとアルカリを混合して、（オキシ）塩化チタンを第二加水分解することを含む、微粒子酸化チタンの製造方法、
（８）  ５０〜１１０℃の温度に加熱した水系溶媒のｐＨを０〜１２の範囲になるように（オキシ）塩化チタンとアルカリを混合して、（オキシ）塩化チタンを第一加水分解し、次いで、第一加水分解した生成物を含む水系溶媒に（オキシ）塩化チタンを混合してｐＨを１以下の範囲に調整した後、５０〜１１０℃の温度に調整して、（オキシ）塩化チタンを第二加水分解することを含む、微粒子酸化チタンの製造方法、
（９）  ５０〜１１０℃の温度に加熱した水系溶媒のｐＨを０〜１２の範囲になるように（オキシ）塩化チタンとアルカリを混合して、（オキシ）塩化チタンを第一加水分解し、次いで、第一加水分解した生成物を含む水系溶媒に（オキシ）塩化チタンを混合し、次いで、水系溶媒のｐＨを０〜９の範囲になるようにアルカリを混合した後、５０〜１１０℃の温度に調整して、（オキシ）塩化チタンを第二加水分解することを含む、微粒子酸化チタンの製造方法、
（１０）  （オキシ）塩化チタンを含む水系溶媒のｐＨを１以下の範囲に調整した後、５０〜１１０℃の温度に加熱して、（オキシ）塩化チタンを第一加水分解し、次いで、第一加水分解した生成物を含み５０〜１１０℃の温度に調整した水系溶媒のｐＨが０〜１２の範囲になるように（オキシ）塩化チタンとアルカリとを混合して、（オキシ）塩化チタンを第二加水分解することを含む、微粒子酸化チタンの製造方法、
（１１）  （オキシ）塩化チタンを含む水系溶媒のｐＨを１以下の範囲に調整した後、５０〜１１０℃の温度に加熱して、（オキシ）塩化チタンを第一加水分解し、次いで、第一加水分解した生成物を含む水系溶媒に（オキシ）塩化チタンを混合してｐＨを１以下の範囲に調整した後、５０〜１１０℃の温度に調整して、（オキシ）塩化チタンを第二加水分解することを含む、微粒子酸化チタンの製造方法、
（１２）  （オキシ）塩化チタンを含む水系溶媒のｐＨを１以下の範囲に調整した後、５０〜１１０℃の温度に加熱して、（オキシ）塩化チタンを第一加水分解し、次いで、第一加水分解した生成物を含む水系溶媒に（オキシ）塩化チタンを混合し、次いで、水系溶媒のｐＨを０〜９の範囲になるようにアルカリを混合した後、５０〜１１０℃の温度に調整して、（オキシ）塩化チタンを第二加水分解することを含む、微粒子酸化チタンの製造方法、
（１３）  （オキシ）塩化チタンを含む水系溶媒のｐＨが０〜９の範囲になるようにアルカリを混合した後、５０〜１１０℃の温度に加熱して、（オキシ）塩化チタンを第一加水分解し、次いで、第一加水分解した生成物を含み５０〜１１０℃の温度に調整した水系溶媒のｐＨが０〜１２の範囲になるように（オキシ）塩化チタンとアルカリとを混合して、（オキシ）塩化チタンを第二加水分解することを含む、微粒子酸化チタンの製造方法、
（１４）  （オキシ）塩化チタンを含む水系溶媒のｐＨが０〜９の範囲になるようにアルカリを混合した後、５０〜１１０℃の温度に加熱して、（オキシ）塩化チタンを第一加水分解し、次いで、第一加水分解した生成物を含む水系溶媒に（オキシ）塩化チタンを混合してｐＨを１以下の範囲に調整した後、５０〜１１０℃の温度に調整して、（オキシ）塩化チタンを第二加水分解することを含む、微粒子酸化チタンの製造方法、
（１５）  （オキシ）塩化チタンを含む水系溶媒のｐＨが０〜９の範囲になるようにアルカリを混合し、次いで、水系溶媒を５０〜１１０℃の温度に加熱して、（オキシ）塩化チタンを第一加水分解し、次いで、第一加水分解した生成物を含む水系溶媒に（オキシ）塩化チタンを混合し、次いで、水系溶媒のｐＨを０〜９の範囲になるようにアルカリを混合した後、５０〜１１０℃の温度に調整して、（オキシ）塩化チタンを第二加水分解することを含む、微粒子酸化チタンの製造方法、
（１６）  第一加水分解した生成物と第二加水分解した生成物との質量比が３：９７〜７０：３０の範囲である、（７）〜（１５）のいずれかに記載の微粒子酸化チタンの製造方法、
（１７）  第一加水分解と第二加水分解の反応を一つの反応槽内で行う、（７）〜（１６）のいずれかに記載の微粒子酸化チタンの製造方法、
（１８）  第一加水分解した生成物の粒子表面に、第二加水分解した生成物が析出し成長する、（７）〜（１７）のいずれかに記載の微粒子酸化チタンの製造方法、
（１９）  前記の（４）〜（１８）のいずれかに記載の方法で製造した微粒子酸化チタンを含む水系溶媒にアルカリ又は酸を添加してｐＨを６．０〜８．０の範囲に調整し、次いで、ろ過し、乾燥することを含む、微粒子酸化チタン粉末の製造方法、
（２０）  前記の（４）〜（１９）のいずれかに記載の方法で製造した微粒子酸化チタンを焼成することを含む、微粒子酸化チタン粉末の製造方法、
（２１）  前記の（１）〜（３）のいずれかに記載の微粒子酸化チタンと少なくとも一種の金属元素（チタンを除く）との反応生成物を含む、複合酸化物。
【発明の効果】
【０００７】
本発明の微粒子酸化チタンは、一次粒子径が小さく、しかも、凝集粒子径も小さく、凝集程度が低いものである。このため、バリウム、リチウム等との反応性がよく、チタン複合酸化物を製造するための原料として適している。また、高比表面積であるため触媒成分の分散担持がし易く、被処理成分の吸着性がよいことから、触媒担体、触媒、光触媒、吸着剤等にも好適に用いられる。
本発明の微粒子酸化チタンの製造方法は、（オキシ）塩化チタンを水系溶媒中で加水分解する際のｐＨ範囲と温度範囲を制御するという簡便な方法である。更に、前記のｐＨ範囲と温度範囲を保持しながら、（オキシ）塩化チタンを水系溶媒中で第一加水分解を行い、次いで、（オキシ）塩化チタンを添加し第二加水分解を行うなど、二段の加水分解を行うという簡便な方法であり、また、一つの反応槽でも行えることから設備面でも利点がある。
【図面の簡単な説明】
【０００８】
【図１】実施例１の試料Ａの電子顕微鏡写真である。
【図２】実施例２の試料Ｂの電子顕微鏡写真である。
【図３】実施例３の試料Ｃの電子顕微鏡写真である。
【図４】実施例４の試料Ｄの電子顕微鏡写真である。
【図５】実施例５の試料Ｅの電子顕微鏡写真である。
【図６】実施例６の試料Ｆの電子顕微鏡写真である。
【図７】実施例７の試料Ｇの電子顕微鏡写真である。
【図８】実施例８の試料Ｈの電子顕微鏡写真である。
【図９】実施例９の試料Ｉの電子顕微鏡写真である。
【図１０】実施例１１の試料Ｋの電子顕微鏡写真である。
【図１１】実施例１２の試料Ｌの電子顕微鏡写真である。
【図１２】実施例１３の試料Ｍの電子顕微鏡写真である。
【図１３】実施例１４の試料Ｎの電子顕微鏡写真である。
【図１４】実施例１５の試料Ｏの電子顕微鏡写真である。
【図１５】実施例１６の試料Ｐの電子顕微鏡写真である。
【図１６】実施例１７の試料Ｑの電子顕微鏡写真である。
【発明を実施するための形態】
【０００９】
本発明において酸化チタンとは、二酸化チタン、一酸化チタンのほかに、含水酸化チタン、水和酸化チタン、メタチタン酸、オルトチタン酸等といわれるものを含み、アナタース形及び／又はルチル形の結晶形を有してもよく、アモルファス（無定形）であってもよく、それらが適宜混合したものであってもよい。酸化チタンの結晶形はＸ線回折により同定することができる。酸化チタンの純度は、特にバリウム、リチウム等とのチタン複合酸化物の原料に用いるとの観点から９９質量％以上が好ましく、９９．９質量％以上がより好ましい。酸化チタンに含まれる不純物は、塩素、硫黄、アルカリ金属、アルカリ土類金属等であり、酸化チタンに存在する不純物を蛍光Ｘ線分析、ＩＣＰ分析等で測定する。
【００１０】
本発明の酸化チタンは、ＢＥＴ径が１〜５０ｎｍであり、凝集粒子径が１〜２００ｎｍであり、しかも、それらの比（凝集粒子径／ＢＥＴ径）が１〜４０である。微粒子酸化チタンの一次粒子径は下記のＢＥＴ径で表し、その値は、１〜５０ｎｍであり、好ましくは５〜３０ｎｍであり、より好ましくは５〜１５ｎｍであり、微細なものほどバリウム、リチウム等との反応性がよい。微粒子酸化チタンのＢＥＴ径は、窒素吸着法（ＢＥＴ法）による比表面積ａ（ｍ２／ｇ）を用いて、下記式により求める。
式：ｄ=６／（ρ・ａ）
ただし、ｄは一次粒子径（ＢＥＴ径）（μｍ）、ρは酸化チタンの比重（ｇ／ｃｍ３）である。微粒子酸化チタンの比表面積ａは、大きいものほどＢＥＴ径が小さくなるので好ましく、具体的には５０〜４００ｍ２／ｇが好ましく、１００〜３００ｍ２／ｇがより好ましい。アナタース形酸化チタンの比重は３．９であり、ルチル形の比重は４．２であるので、比表面積ａが５０ｍ２／ｇであるとＢＥＴ径は約３０ｎｍ程度であり、１００ｍ２／ｇであると約１５ｎｍ、３００ｍ２／ｇであると約５ｎｍ程度となる。
【００１１】
微粒子酸化チタンの凝集粒子径は、酸化チタン乾燥粉末３ｇに純水３０ｍｌ及びポリカルボン酸系分散剤を酸化チタンに対して３質量％を加えたスラリーを作製する。このスラリーとメディアとして０．０９φｍｍのジルコンビーズ６０ｇを、容積７０ｍｌのマヨネーズ瓶に入れ、ペイントシェーカーで６０分間分散させた後、レーザー回折・散乱式粒子径分布測定装置（日機装社製ＮａｎｏｔｒａｃＵＰＡ）にかけて、粒度分布を測定する。このようにして測定された粒度分布における５０％累積質量粒度分布径（Ｄ５０）を凝集粒子径とする。この凝集粒子径が小さいと凝集程度が低いことを示すため、より小さい凝集粒子径が好ましく、具体的には１〜２００ｎｍであり、１０〜１５０ｎｍが好ましく、１０〜１２０ｎｍがより好ましく、１０〜１００ｎｍが更に好ましい。この凝集粒子径と上記のＢＥＴ径との比（凝集粒子径／ＢＥＴ径）は凝集程度を表し、この比が小さいと凝集程度が小さいことを表し、具体的には１〜４０であり、３〜３０が好ましく、５〜１５がより好ましい。
【００１２】
微粒子酸化チタンは一次粒子がある程度凝集して凝集粒子を形成しているため、その一次粒子同士の隙間を細孔として考えることができ、細孔容積を上記の窒素吸着法（ＢＥＴ法）の比表面積測定装置で測定することができる。細孔容積量が大きいとバリウム、リチウム等との接触面積が大きく反応性がよい。具体的には、細孔径（直径）１〜１００ｎｍの範囲の細孔容積が０．２〜０．７ｍｌ／ｇの範囲であることが好ましく、０．３〜０．５ｍｌ／ｇであることがより好ましい。
【００１３】
微粒子酸化チタンの一次粒子径は、結晶子が集合して構成されているため、一次粒子径をより微細にするにはこの結晶子径をより小さくするのが好ましい。この結晶子径は、（１１０）面等のＸ線回折ピークより下記のシェラーの公式を用いて算出することができ、例えば、２０〜２５０Åであり、２０〜１５０Åが好ましく、５０〜１００Åがより好ましい。
シェラ−の公式：ＤＨＫＬ＝Ｋ＊λ／βｃｏｓθ
ここで、ＤＨＫＬ：平均結晶子径（Å）、λ：Ｘ線の波長、β：回折ピークの半価幅、θ：Ｂｒａｇｇ’ｓ角、Ｋ：定数を表す。
【００１４】
本発明の微粒子酸化チタンの製造方法は、（オキシ）塩化チタンの加水分解を１段で行う方法と、前記の方法で第一加水分解（即ち、一段目の加水分解）を行った後に、再度第二加水分解（即ち、二段目の加水分解）を行う方法（即ち、２段で加水分解を行う方法）がある。第二加水分解後に、再度第三加水分解（即ち、三段目の加水分解）を行ったり、第三加水分解後に再度第四加水分解（即ち、四段目の加水分解）等を行ったりしても差し支えない。１段で加水分解を行うには、（１）５０〜１１０℃の温度に加熱した水系溶媒のｐＨが０〜１２の範囲になるように（オキシ）塩化チタンとアルカリを混合して、（オキシ）塩化チタンを加水分解する方法（以下、同時中和加水分解法という場合がある）、（２）（オキシ）塩化チタンを含む水系溶媒のｐＨを１以下の範囲に調整した後、５０〜１１０℃の温度に加熱して、（オキシ）塩化チタンを加水分解する方法（以下、酸性下加熱加水分解法という場合がある）、（３）（オキシ）塩化チタンを含む水系溶媒のｐＨが０〜９の範囲になるようにアルカリを混合した後、５０〜１１０℃の温度に加熱して、（オキシ）塩化チタンを加水分解する方法（以下、アルカリ添加加水分解法という場合がある）がある。
原料の（オキシ）塩化チタンは、四塩化チタン、三塩化チタン、オキシ塩化チタン等を用いることができ、四塩化チタンが好ましい。
また、水系溶媒とは、水又は水にアルコール等の有機溶媒を混合した溶媒であり、有機溶媒の含有量は１０質量％以下程度が好ましい。
アルカリとしては、アルカリ性を呈する化合物であればどのようなものでも使えるが、水酸化ナトリウム、水酸化カリウム等のアルカリ金属の水酸化物、アンモニア水、アンモニアガス等のアンモニウム化合物、アルキルアミン、エタノールアミン等のアミン化合物等が挙げられ、微粒子酸化チタンに不純物として残留しないアンモニウム化合物やアミン化合物が好ましい。また、ｐＨ調整に用いる酸としては、塩酸、硫酸、硝酸等の鉱酸、酢酸等の有機酸を用いることができ、微粒子酸化チタンに不純物として残留しない塩酸や有機酸が好ましい。
【００１５】
また、水系溶媒に、（オキシ）塩化チタンとアルカリとカルボン酸、多価カルボン酸及びそれらの塩から選ばれる少なくとも一種とを混合して、（オキシ）塩化チタンを加水分解するのが好ましく、カルボン酸、多価カルボン酸及びそれらの塩から選ばれる少なくとも一種を水系溶媒に混合した後に、（オキシ）塩化チタンを混合してもよいし（オキシ）塩化チタンとアルカリを混合してもよく、（オキシ）塩化チタンとアルカリとカルボン酸、多価カルボン酸及びそれらの塩から選ばれる少なくとも一種とを同時並行的に混合してもよい。前記のカルボン酸、多価カルボン酸はカルボキシル基を有する化合物であり、制限なく用いることができるが、例えば、次のようなものを用いることができ、特にクエン酸及び／又はその塩を用いるのが好ましい。
（ａ）カルボン酸、例えば、ギ酸、酢酸、プロピオン酸。
（ｂ）ポリ（多価）カルボン酸、特にジカルボン酸、トリカルボン酸、例えば、シュウ酸、フマル酸。
（ｃ）ヒドロキシポリ（多価）カルボン酸、特にヒドロキシジ−又はヒドロキシトリ−カルボン酸、例えばリンゴ酸、クエン酸又はタルトロン酸。
（ｄ）（ポリヒドロキシ）モノカルボン酸、例えばグルコヘプトン酸又はグルコン酸。
（ｅ）ポリ（多価）（ヒドロキシカルボン酸）、例えば酒石酸。
（ｆ）ジカルボキシルアミノ酸及びその対応するアミド、例えばアスパラギン酸、アスパラギン又はグルタミン酸。
（ｇ）ヒドロキシル化され又はヒドロキシル化されていないモノカルボキシルアミノ酸、例えばリジン、セリン又はトレオニン。
カルボン酸塩としては、どのような塩でも制限なく用いることができるが、例えばナトリウム、カリウム等のアルカリ金属塩、アンモニウム塩等を用いることができる。カルボン酸、多価カルボン酸及びその塩の量は、微粒子酸化チタンに対する質量％で表して、０．５〜１０質量％が好ましく、１〜５質量％がより好ましい。上記範囲であるとカルボン酸等の添加により生成した酸化チタンを任意の結晶形にコントロールし易く、粒子形状が粒状になり易い。上記範囲より多くしても、更なるカルボン酸等の添加による効果が得られ難い。
【００１６】
（１）同時中和加水分解法
この方法は、５０〜１１０℃の温度に加熱した水系溶媒を用意し、これにｐＨが０〜１２の範囲になるように（オキシ）塩化チタンとアルカリを混合して、（オキシ）塩化チタンを加水分解する方法である。（オキシ）塩化チタンとアルカリは同時並行的に添加するのが好ましいが、断続的に添加してもよい。添加時間は適宜設定することができ、１０分〜５時間程度が適当である。ｐＨとしては、凝集程度を低くすることができるという点で、０〜２あるいは２〜７あるいは７〜９あるいは９〜１２から一の範囲を選択するのが好ましい。
【００１７】
（２）酸性下加水分解法
この方法は、（オキシ）塩化チタンを含む水系溶媒を用意し、このｐＨを１以下の範囲に調整した後、５０〜１１０℃の温度に加熱して、（オキシ）塩化チタンを加水分解する方法である。ｐＨ調整には、（オキシ）塩化チタンの量で制御することができ、また、上記の酸を添加してもよい。好ましいｐＨ範囲は−１〜１であり、通常のｐＨ計では測定できない０以下であってもよい。加熱時間は適宜設定することができ、１０分〜５時間程度が適当である。
【００１８】
（３）アルカリ添加加水分解法
この方法は、（オキシ）塩化チタンを含む水系溶媒を用意し、このｐＨが０〜９の範囲になるようにアルカリを混合した後、５０〜１１０℃の温度に加熱して、（オキシ）塩化チタンを加水分解する方法である。ｐＨ０〜９の調整は、アルカリを混合して行い、ｐＨとしては、凝集程度を低くすることができるという点で、０〜２あるいは２〜７あるいは７〜９から一の範囲を選択するのが好ましい。加熱時間は適宜設定することができ、１０分〜５時間程度が適当である。
【００１９】
次に２段で加水分解を行う方法であるが、具体的には、前記の（１）〜（３）の方法で第一加水分解を行った後に、再度（１）〜（３）のそれぞれ一の方法を行って第二加水分解を行う方法である。温度、時間、ｐＨや、カルボン酸等の添加などのそれぞれの加水分解条件は、前記の条件に沿って行うことができる。第一加水分解した生成物と第二加水分解した生成物との質量比が１：９９〜９９：１の範囲であることが好ましく、２：９８〜９０：１０の範囲であることがより好ましく、３：９７〜７０：３０の範囲であることがより好ましく、５：９５〜５０：５０の範囲であることが更に好ましい。
また、第一加水分解反応後に続いて第二加水分解を行って、第一加水分解と第二加水分解の反応を一つの反応槽内で行うのが好ましい。一方、第一加水分解反応後に生成物をろ過し、必要に応じて洗浄した後に、水系溶媒にレパルプし、次いで第二加水分解反応を行うこともでき、この場合、反応槽は二槽使用することになる。
更に、第一加水分解した生成物の粒子表面に、第二加水分解した生成物が析出し成長させるのが好ましく、粒子成長させることにより凝集粒子の形成を抑制することができる。しかしながら、第一加水分解の生成物と第二加水分解の生成物とは別々の生成物を形成しても差し支えない。
【００２０】
（４）同時中和加水分解法→同時中和加水分解法
この方法は、５０〜１１０℃の温度に加熱した水系溶媒を用意し、このｐＨを０〜１２の範囲になるように（オキシ）塩化チタンとアルカリを混合して、（オキシ）塩化チタンを第一加水分解する。次いで、第一加水分解した生成物を含み５０〜１１０℃の温度に調整した水系溶媒を準備し、このｐＨを０〜１２の範囲になるように（オキシ）塩化チタンとアルカリを混合して、（オキシ）塩化チタンを第二加水分解する。つまり、第二加水分解では、前記第一加水分解した生成物（一段目の（オキシ）塩化チタンの加水分解で得られる生成物）を含み５０〜１１０℃の温度に調整した水系溶媒に対して（オキシ）塩化チタンとアルカリを再度、ｐＨを０〜１２の範囲に維持しながら混合して、二段目の（オキシ）塩化チタンの加水分解を行う。
【００２１】
（５）同時中和加水分解法→酸性下加水分解法
この方法は、５０〜１１０℃の温度に加熱した水系溶媒を用意し、このｐＨを０〜１２の範囲になるように（オキシ）塩化チタンとアルカリを混合して、（オキシ）塩化チタンを第一加水分解する。次いで、第一加水分解した生成物を含む水系溶媒を準備し、これに（オキシ）塩化チタンを混合してｐＨを１以下の範囲に調整した後、５０〜１１０℃の温度に調整して、（オキシ）塩化チタンを第二加水分解する。
【００２２】
（６）同時中和加水分解法→アルカリ添加加水分解法
この方法は、５０〜１１０℃の温度に加熱した水系溶媒を用意し、このｐＨを０〜１２の範囲になるように（オキシ）塩化チタンとアルカリを混合して、（オキシ）塩化チタンを第一加水分解する。次いで、第一加水分解した生成物を含む水系溶媒を準備し、これに（オキシ）塩化チタンを混合し、次いで、水系溶媒のｐＨを０〜９の範囲になるようにアルカリを混合した後、５０〜１１０℃の温度に調整して、（オキシ）塩化チタンを第二加水分解する。
【００２３】
（７）酸性下加水分解法→同時中和加水分解法
この方法は、（オキシ）塩化チタンを含む水系溶媒を用意し、このｐＨを１以下の範囲に調整した後、５０〜１１０℃の温度に加熱して、（オキシ）塩化チタンを第一加水分解する。次いで、第一加水分解した生成物を含み５０〜１１０℃の温度に調整した水系溶媒を準備し、このｐＨが０〜１２の範囲になるように（オキシ）塩化チタンとアルカリとを混合して、（オキシ）塩化チタンを第二加水分解する。
【００２４】
（８）酸性下加水分解法→酸性下加水分解法
この方法は、（オキシ）塩化チタンを含む水系溶媒を用意し、このｐＨを１以下の範囲に調整した後、５０〜１１０℃の温度に加熱して、（オキシ）塩化チタンを第一加水分解する。次いで、第一加水分解した生成物を含む水系溶媒を準備し、これに（オキシ）塩化チタンを混合してｐＨを１以下の範囲に調整した後、５０〜１１０℃の温度に調整して、（オキシ）塩化チタンを第二加水分解する。
【００２５】
（９）酸性下加水分解法→アルカリ添加加水分解法
この方法は、（オキシ）塩化チタンを含む水系溶媒を用意し、このｐＨを１以下の範囲に調整した後、５０〜１１０℃の温度に加熱して、（オキシ）塩化チタンを第一加水分解する。次いで、第一加水分解した生成物を含む水系溶媒を準備し、これに（オキシ）塩化チタンを混合し、次いで、水系溶媒のｐＨを０〜９の範囲になるようにアルカリを混合した後、５０〜１１０℃の温度に調整して、（オキシ）塩化チタンを第二加水分解する。
【００２６】
（１０）アルカリ添加加水分解法→同時中和加水分解法
この方法は、（オキシ）塩化チタンを含む水系溶媒を用意し、このｐＨが０〜９の範囲になるようにアルカリを混合した後、５０〜１１０℃の温度に加熱して、（オキシ）塩化チタンを第一加水分解する。次いで、第一加水分解した生成物を含み５０〜１１０℃の温度に調整した水系溶媒を用意し、このｐＨが０〜１２の範囲になるように（オキシ）塩化チタンとアルカリとを混合して、（オキシ）塩化チタンを第二加水分解する。
【００２７】
（１１）アルカリ添加加水分解法→酸性下加水分解法
この方法は、（オキシ）塩化チタンを含む水系溶媒を用意し、このｐＨが０〜９の範囲になるようにアルカリを混合した後、５０〜１１０℃の温度に加熱して、（オキシ）塩化チタンを第一加水分解する。次いで、第一加水分解した生成物を含む水系溶媒を準備し、これに（オキシ）塩化チタンを混合してｐＨを１以下の範囲に調整した後、５０〜１１０℃の温度に調整して、（オキシ）塩化チタンを第二加水分解する。
【００２８】
（１２）アルカリ添加加水分解法→アルカリ添加加水分解法
この方法は、（オキシ）塩化チタンを含む水系溶媒を用意し、このｐＨが０〜９の範囲になるようにアルカリを混合し、次いで、水系溶媒を５０〜１１０℃の温度に加熱して、（オキシ）塩化チタンを第一加水分解する。次いで、第一加水分解した生成物を含む水系溶媒を準備し、これに（オキシ）塩化チタンを混合し、次いで、水系溶媒のｐＨを０〜９の範囲になるようにアルカリを混合した後、５０〜１１０℃の温度に調整して、（オキシ）塩化チタンを第二加水分解する。
【００２９】
前記のいずれかの方法で製造した微粒子酸化チタンを含む水系溶媒にアルカリ又は酸を添加してｐＨを０〜９の範囲に調整し、水系溶媒の温度を５０〜９０℃に保持して熟成してもよい。熟成時間は１０分〜５時間程度である。熟成することにより微粒子酸化チタンの結晶性を高め、凝集程度を抑制したり、一次粒子径（ＢＥＴ径）を適当な範囲に調整したりすることもできる。また、前記のいずれかの方法で製造した微粒子酸化チタンを含む水系溶媒にアルカリ又は酸を添加してｐＨを６．０〜８．０の範囲に調整し、次いで、ろ過し、乾燥することにより、微粒子酸化チタン粉末を製造することができる。
また、前記のいずれかの方法で製造した微粒子酸化チタンを焼成してもよい。焼成温度は１５０〜８００℃程度が好ましく、バリウム、リチウム等との反応性がよく比表面積の低下が生じ難いことから１５０〜６００℃の範囲がより好ましい。焼成時間は適宜設定することができ、１〜１０時間程度が適当である。焼成の雰囲気は、大気等の酸素ガス含有雰囲気下、窒素等の不活性ガス雰囲気下で行うことができる。
【００３０】
また、得られた微粒子酸化チタンを、必要に応じて公知の方法により湿式粉砕、整粒を行ってもよく、その後更に従来の顔料用二酸化チタンや微粒子酸化チタンで通常行われているのと同様にして、粒子表面をアルミニウム、ケイ素、ジルコニウム、スズ、チタニウム、亜鉛から成る群より選ばれた少なくとも１種の含水酸化物、水酸化物や酸化物等で被覆してもよい。被覆処理量としては、基体の微粒子酸化チタンに対して全量で１〜５０質量％が好ましく、より好ましくは５〜３０質量％である。また、得られた微粒子酸化チタンを触媒担体、触媒、光触媒、吸着剤として用いる場合、通常の方法により触媒成分、例えば、白金、タングステン、銅、銀、金等の金属や化合物を担持してもよい。
【００３１】
また、微粒子酸化チタンの表面に、脂肪酸やその塩、アルコール、アルコキシシラン化合物、アミノアルコキシシラン化合物等の有機化合物を被覆処理してもよい。アルコキシシラン化合物及び／又はアミノアルコキシシラン化合物等は、加水分解された状態で被覆されてもよい。有機化合物の被覆処理量としては、基体の微粒子酸化チタンに対して全量で１〜５０質量％好ましく、より好ましくは５〜３０質量％である。この範囲は、被覆処理量が１質量％未満と少なすぎると所望の耐光性などの効果が得られず、逆に被覆処理量が５０質量％を超えるように多すぎると凝集が生じるばかりでなく、経済的にも不利であるという問題を避けることができる点で好ましい。なお、被覆処理する有機化合物は用途、目的に応じて二種類以上を併用してもよい。アルコキシシラン化合物の例としては、ビニルトリメトキシシラン、メチルトリメトキシシラン、プロピルトリメトキシシラン、ｉ−ブチルトリメトキシシラン、ｎ−ブチルトリメトキシシラン、ｎ−ヘキシルトリメトキシシラン、オクチルトリメトキシシラン、オクチルトリエトキシシラン、ｎ−デシルトリメトキシシラン、フェニルトリメトキシシラン等を挙げることができる。アミノアルコキシシラン化合物の例としてγ−アミノプロピルトリメトキシシラン、γ−アミノプロピルトリエトキシシラン、N−β（アミノエチル）γ−アミノプロピルトリメトキシシラン等を挙げることができる。
【００３２】
微粒子酸化チタンに有機化合物を被覆するには、例えば（１）微粒子酸化チタンをヘンシェルミキサーなどの高速撹拌機に入れて撹拌しながら、有機化合物、またはこれらの水あるいはアルコール溶液を滴下、あるいはスプレーにより添加し、均一になるように撹拌した後、乾燥する乾式法、（２）微粒子酸化チタンを水中に分散させたスラリーに、撹拌しながら有機化合物、またはこれらの水あるいはアルコール溶液を添加し、充分に撹拌した後、ろ過、洗浄、乾燥する湿式方法、のいずれを用いることができる。
【００３３】
本発明の微粒子酸化チタンと少なくとも一種の金属元素（チタンを除く）との反応生成物を含む複合酸化物は、微細であって結晶性がよい。金属元素には、典型金属元素（アルカリ金属元素（第１族元素）、アルカリ土類金属元素（第２族元素）、第１２族元素、第１３族元素、第１４族元素、第１５族元素）、遷移金属元素（チタンをのぞく）から選ばれる少なくとも一種が挙げられる。例えば、チタン酸リチウムはリチウム二次電池の負極活物質として、チタン酸ナトリウムは各種チタン酸化合物製造用の原料・中間体として、チタン酸カリウムはフィラーとして有用である。また、チタン酸カルシウム、チタン酸ストロンチウム、チタン酸バリウムは誘電体等として有用である。そのほか、例えば、チタン酸アルミニウム、チタン酸アルミニウムマグネシウム等は耐熱性材料として、チタン酸鉛等は圧電体として有用である。これらの複合酸化物は、本発明の微粒子酸化チタンと少なくとも一種の金属化合物とを混合し、必要に応じて焼成して製造することができる。
【実施例】
【００３４】
以下に本発明の実施例を示すが、本発明はこれらの実施例に限定されるものではない。【００３５】
実施例１
ＴｉＯ２として１００ｇ／リットルの四塩化チタン水溶液を室温に保持しながら、ＴｉＯ２に対して３質量％の無水クエン酸を添加し、３０分間撹拌した（ｐＨは０以下であった）。これを９２℃に昇温し、３０分間撹拌保持して加水分解した。その後、７０℃まで冷却し、アンモニア水でｐＨ＝６．５まで中和した。得られた酸化チタン含有スラリーをろ過洗浄し、乾燥して、高純度微粒子酸化チタン粉末（試料Ａ）を得た。【００３６】
実施例２
実施例１の酸化チタン粉末を電気炉で５００℃の温度で２時間焼成して、高純度微粒子酸化チタン粉末（試料Ｂ）を得た。【００３７】
実施例３
四塩化チタン水溶液にアンモニア水を添加してｐＨ＝３．４とし、これを６５℃に昇温し、３０分間撹拌保持して第一加水分解した。次いで、質量比で、ＴｉＯ２として第一加水分解した生成物：ＴｉＯ２として第二加水分解した生成物＝５：９５となるように四塩化チタン水溶液を添加し、混合した。次いで、７０℃に昇温し、アンモニア水を添加してｐＨ＝６．７とし、３０分間撹拌保持して第二加水分解した。得られた酸化チタン含有スラリーをろ過洗浄し、乾燥して、高純度微粒子酸化チタン粉末（試料Ｃ）を得た。【００３８】
実施例４
７０℃に加熱したイオン交換水１リットル中に、ＴｉＯ２として１００ｇ分の四塩化チタン水溶液とアンモニア水をそれぞれ６０分かけて同時に添加し、ｐＨ＝０．８〜１．２を保持して加水分解した。得られた酸化チタン含有スラリーをろ過洗浄し、乾燥して、高純度微粒子酸化チタン粉末（試料Ｄ）を得た。【００３９】
実施例５
実施例４の酸化チタン粉末を電気炉で４００℃の温度で２時間焼成して高純度微粒子酸化チタン粉末（試料Ｅ）を得た。【００４０】
実施例６
６０℃に加熱したイオン交換水１リットル中に、ＴｉＯ２として１００ｇ分の四塩化チタン水溶液とアンモニア水をそれぞれ６０分かけて同時に添加し、ｐＨ＝５．８〜６．２を保持して加水分解した。得られた酸化チタン含有スラリーをろ過洗浄し、乾燥して、高純度微粒子酸化チタン粉末（試料Ｆ）を得た。【００４１】
実施例７
実施例６の酸化チタン粉末を電気炉で３７０℃の温度で２時間焼成して、高純度微粒子酸化チタン粉末（試料Ｇ）を得た。【００４２】
実施例８
実施例６の酸化チタン粉末を電気炉で４１０℃の温度で２時間焼成して、高純度微粒子酸化チタン粉末（試料Ｈ）を得た。【００４３】
実施例９
実施例６の酸化チタン粉末を電気炉で５３０℃の温度で２時間焼成して、高純度微粒子酸化チタン粉末（試料Ｉ）を得た。【００４４】
実施例１０
６０℃に加熱したイオン交換水１リットル中に、ＴｉＯ２として１００ｇ分の四塩化チタン水溶液と水酸化ナトリウム水溶液をそれぞれ６０分かけて同時に添加し、ｐＨ＝１０．８〜１１．２を保持して加水分解した。得られた酸化チタン含有スラリーをろ過洗浄し、乾燥して微粒子酸化チタン粉末（試料Ｊ）を得た。【００４５】
実施例１１
６０℃に加熱したイオン交換水１リットル中に、ＴｉＯ２として５０ｇ分の四塩化チタン水溶液とアンモニア水をそれぞれ６０分かけて同時に添加し、ｐＨ＝０．８〜１．２を保持して第一加水分解した。次いで、ＴｉＯ２として５０ｇ分の四塩化チタン水溶液を添加混合し、ｐＨ１以下に調整した。次いで、これを９２℃に昇温し、３０分間撹拌保持して第二加水分解した。得られた酸化チタン含有スラリーをアンモニア水でｐＨ＝６．５まで中和後、ろ過洗浄し、乾燥して、高純度微粒子酸化チタン粉末（試料Ｋ）を得た。この反応は、すべて一つの反応槽内で実施した。【００４６】
実施例１２
６０℃に加熱したイオン交換水１リットル中に、ＴｉＯ２として５０ｇ分の四塩化チタン水溶液とアンモニア水をそれぞれ６０分かけて同時に添加し、ｐＨ＝５．８〜６．２を保持して第一加水分解した。次いで、ＴｉＯ２として５０ｇ分の四塩化チタン水溶液を添加混合し、ｐＨ１以下に調整した。次いで、これを９２℃に昇温し、３０分間撹拌保持して第二加水分解した。得られた酸化チタン含有スラリーをアンモニア水でｐＨ＝６．５まで中和後、ろ過洗浄し、乾燥して、高純度微粒子酸化チタン粉末（試料Ｌ）を得た。この反応は、すべて一つの反応槽内で実施した。【００４７】
実施例１３
６０℃に加熱したイオン交換水１リットル中に、ＴｉＯ２として５０ｇ分の四塩化チタン水溶液とアンモニア水をそれぞれ６０分かけて同時に添加し、ｐＨ＝７．８〜８．２を保持して第一加水分解した。次いで、ＴｉＯ２として５０ｇ分の四塩化チタン水溶液を添加混合し、ｐＨ１以下に調整した。次いで、これを９２℃に昇温し、３０分間撹拌保持して第二加水分解した。得られた酸化チタン含有スラリーをアンモニア水でｐＨ＝６．５まで中和後、ろ過洗浄し、乾燥して、高純度微粒子酸化チタン粉末（試料Ｍ）を得た。この反応は、すべて一つの反応槽内で実施した。【００４８】
実施例１４
ＴｉＯ２として３０ｇ／リットルの四塩化チタン水溶液１リットルを室温に保持しながら、ＴｉＯ２に対して３質量％の無水クエン酸を添加し、３０分間撹拌した（ｐＨは０以下であった）。これを９２℃に昇温し、３０分間撹拌保持して第一加水分解した。次いで、９２℃の温度下ＴｉＯ２として７０ｇ分の四塩化チタン水溶液とアンモニア水をそれぞれ６０分かけて同時に添加し、ｐＨ＝０．８〜１．２を保持して第二加水分解した。得られた酸化チタン含有スラリーをアンモニア水でｐＨ＝６．５まで中和後、濾過洗浄し、乾燥して高純度微粒子酸化チタン粉末（試料Ｎ）を得た。この反応は、すべて一つの反応槽内で実施した。【００４９】
実施例１５
実施例１４の酸化チタン粉末を電気炉で４００℃の温度で２時間焼成して高純度微粒子酸化チタン粉末（試料Ｏ）を得た。【００５０】
実施例１６
ＴｉＯ２として５０ｇ／リットルの四塩化チタン水溶液１リットルを室温に保持しながら、ＴｉＯ２に対して３質量％の無水クエン酸を添加し、３０分間撹拌した（ｐＨは０以下であった）。これを９２℃に昇温し、３０分間撹拌保持して第一加水分解した。次いで、９２℃の温度下ＴｉＯ２として５０ｇ分の四塩化チタン水溶液とアンモニア水をそれぞれ６０分かけて同時に添加し、ｐＨ＝０．８〜１．２を保持して第二加水分解した。得られた酸化チタン含有スラリーをアンモニア水でｐＨ＝６．５まで中和後、ろ過洗浄し、乾燥して高純度微粒子酸化チタン粉末（試料Ｐ）を得た。この反応は、すべて一つの反応槽内で実施した。【００５１】
実施例１７
ＴｉＯ２として７０ｇ／リットルの四塩化チタン水溶液１リットルを室温に保持しながら、ＴｉＯ２に対して３質量％の無水クエン酸を添加し、３０分間撹拌した（ｐＨは０以下であった）。これを９２℃に昇温し、３０分間撹拌保持して第一加水分解した。次いで、９２℃の温度下ＴｉＯ２として３０ｇ分の四塩化チタン水溶液とアンモニア水をそれぞれ６０分かけて同時に添加し、ｐＨ＝０．８〜１．２を保持して第二加水分解した。得られた酸化チタン含有スラリーをアンモニア水でｐＨ＝６．５まで中和後、ろ過洗浄し、乾燥して高純度微粒子酸化チタン粉末（試料Ｑ）を得た。この反応は、すべて一つの反応槽内で実施した。【００５２】
実施例１８
ＴｉＯ２として５０ｇ／リットルの四塩化チタン水溶液１リットルを室温に保持しながら、ＴｉＯ２に対して３質量％の無水クエン酸を添加し、３０分間撹拌した（ｐＨは０以下であった）。これを９２℃に昇温し、３０分間撹拌保持して第一加水分解した。次いで、９２℃の温度下ＴｉＯ２として５０ｇ分の四塩化チタン水溶液と水酸化ナトリウム水溶液をそれぞれ６０分かけて同時に添加し、ｐＨ＝１０．８〜１１．２を保持して第二加水分解した。得られた酸化チタン含有スラリーを塩酸でｐＨ＝６．５まで中和後、ろ過洗浄し、乾燥して高純度微粒子酸化チタン粉末（試料Ｒ）を得た。この反応は、すべて一つの反応槽内で実施した。【００５３】
実施例１９
６０℃に加熱したイオン交換水１リットル中に、ＴｉＯ２として５０ｇ分の四塩化チタン水溶液とアンモニア水をそれぞれ３０分かけて同時に添加し、ｐＨ＝５．８〜６．２を保持して第一加水分解した。次いで、ＴｉＯ２として５０ｇ分の四塩化チタン水溶液とアンモニア水をそれぞれ３０分かけて同時に添加し、ｐＨ＝０．８〜１．２を保持して第二加水分解した。得られた酸化チタン含有スラリーをアンモニア水でｐＨ＝６．５まで中和後、ろ過洗浄し、乾燥して、高純度微粒子酸化チタン粉末（試料Ｓ）を得た。この反応は、すべて一つの反応槽内で実施した。【００５４】
実施例２０
６０℃に加熱したイオン交換水１リットル中に、ＴｉＯ２として５０ｇ分の四塩化チタン水溶液とアンモニア水をそれぞれ３０分かけて同時に添加し、ｐＨ＝０．８〜１．２を保持して第一加水分解した。次いで、ＴｉＯ２として５０ｇ分の四塩化チタン水溶液とアンモニア水をそれぞれ３０分かけて同時に添加し、ｐＨ＝５．８〜６．２を保持して第二加水分解した。得られた酸化チタン含有スラリーをアンモニア水でｐＨ＝６．５まで中和後、ろ過洗浄し、乾燥して、高純度微粒子酸化チタン粉末（試料Ｔ）を得た。この反応は、すべて一つの反応槽内で実施した。【００５５】
実施例２１
ＴｉＯ２として５０ｇ／リットルの四塩化チタン水溶液１リットルを室温に保持しながら、ＴｉＯ２に対して３質量％の無水クエン酸を添加し、３０分間撹拌した（ｐＨは０以下であった）。これを９２℃に昇温し、３０分間撹拌保持して第一加水分解した。次いで、ＴｉＯ２として５０ｇ分の四塩化チタン水溶液を添加混合し、ｐＨ１以下に調整した。次いで、これを９２℃に昇温し、３０分間撹拌保持して第二加水分解した。得られた酸化チタン含有スラリーをアンモニア水でｐＨ＝６．５まで中和後、ろ過洗浄し、乾燥して、高純度微粒子酸化チタン粉末（試料Ｕ）を得た。この反応は、すべて一つの反応槽内で実施した。【００５６】
実施例２２
ＴｉＯ２として３０ｇ／リットルの四塩化チタン水溶液１リットルを室温に保持しながら、ＴｉＯ２に対して３質量％の無水クエン酸を添加し、３０分間撹拌した（ｐＨは０以下であった）。これを９２℃に昇温し、３０分間撹拌保持して第一加水分解した。次いで、ＴｉＯ２として７０ｇ分の四塩化チタン水溶液を添加混合し、ｐＨ１以下に調整した。次いで、これを９２℃に昇温し、３０分間撹拌保持して第二加水分解した。得られた酸化チタン含有スラリーをアンモニア水でｐＨ＝６．５まで中和後、ろ過洗浄し、乾燥して、高純度微粒子酸化チタン粉末（試料Ｖ）を得た。この反応は、すべて一つの反応槽内で実施した。【００５７】
実施例２３
四塩化チタン水溶液にアンモニア水を添加してｐＨ＝７．０とし、これを７０℃に昇温し、３０分間撹拌保持後、９０℃に昇温し、１２０分間撹拌保持した。得られた酸化チタン含有スラリーをろ過洗浄し、乾燥して、高純度微粒子酸化チタン粉末（試料Ｗ）を得た。【００５８】
比較例１
室温に保持したアンモニア水中に、６０分かけて四塩化チタン水溶液を加え、ｐＨ＝６．５として加水分解した。得られた酸化チタン含有スラリーをアンモニア水でｐＨ＝６．５まで中和後、ろ過洗浄し、乾燥して高純度微粒子酸化チタン粉末（試料ａ）を得た。【００５９】
比較例２
３０℃に加熱したイオン交換水１リットル中に、ＴｉＯ２として１００ｇ分の四塩化チタン水溶液とアンモニア水をそれぞれ６０分かけて同時に添加し、ｐＨ＝５．８〜６．２を保持して加水分解した。得られた酸化チタン含有スラリーをろ過洗浄し、乾燥して高純度微粒子酸化チタン粉末（試料ｂ）を得た。【００６０】
評価１
ＢＥＴ比表面積（ｍ２／ｇ）：流動式比表面積自動測定装置（商品名ＦｌｏｗＳｏｒｂII  ２３００、島津製作所社製）を用いて、窒素吸着法により求めた。このとき、脱離は窒素ガス流通下、室温の温度条件で行い、吸着は７７Ｋの温度条件で行った。このＢＥＴ比表面積から式：ｄ=６／（ρ・ａ）より、一次粒子径（ＢＥＴ径）を算出した。【００６１】
評価２
結晶形及び結晶子径：Ｘ線回折装置（商品名ＵｌｔｉｍａIV、リガク社製）を用いて、Ｘ線管球：Ｃｕ、管電圧：４０ｋＶ、管電流：４０ｍＡ、発散スリット：１／２°、散乱スリット：８ｍｍ、受光スリット：開放、サンプリング幅：０．０２０度、走査速度：１０．００度／分の条件でＸ線回折スペクトルを測定し、このスペクトルから結晶形及び結晶子径を求めた。【００６２】
評価３
細孔容積（ｍｌ／ｇ）：自動比表面積／細孔分布測定装置（商品名ＢＥＬＳＯＲＰ−ｍｉｎｉII、日本ベル社製）を用いて、ＢＪＨ法により細孔径１〜１００ｎｍの範囲について求めた。【００６３】
評価４
評価用スラリー作製：酸化チタン乾燥粉末３ｇに純水３０ｍｌ及びポリカルボン酸系分散剤を酸化チタンに対して、３質量％を加えたスラリーを作製する。このスラリー及びメディアとして０．０９φｍｍジルコンビーズ６０ｇを容積７０ｍｌのマヨネーズ瓶に入れ、ペイントシェーカーで６０分間分散させた。
凝集粒子径（ｎｍ）：レーザー回折・散乱式粒子径分布測定装置（日機装社製ＮａｎｏｔｒａｃＵＰＡ）を用いて測定した。測定された粒度分布における５０％累積質量粒度分布径（Ｄ５０）を凝集粒子径とした。【００６４】
評価１〜４の結果を表１に示す。また、実施例の試料（Ａ〜Ｉ、Ｋ〜Ｑ）の電子顕微鏡写真を図１〜図１６に示す。実施例１〜２３で製造した試料Ａ〜Ｗは、一次粒子径が小さく、凝集粒子径も小さく、それらの比（凝集粒子径／ＢＥＴ径）が小さいものであった。また、ＴｉＯ２の純度も９９．９質量％以上であり、十分高いこと、細孔容積も比較的大きいことがわかった。なお、微粒子酸化チタンに含まれる不純物の測定は、ＩＣＰ分析で行った。【００６５】
【表１】
0006607407.tif 000002
注）表中、Ａはアナタース形結晶を示し、Ｒはルチル形結晶を示す。Ａ／ｒはアナタースリッチであることを示す。Ｒ／Ａはアナタース及びルチルが同程度であることを示す。Ｒ／ａはルチルリッチであることを示す。ルチル％は、Ｘ線回折のルチルピークとアナタースピークからそれぞれの含有量を推定し、次の式から算出する。
ルチル％＝ルチル含有量／（ルチル含有量＋アナタース含有量）＊１００
なお、空白部分は未測定を表し、「−」は測定不可のものを示す。【００６６】
チタン酸リチウムの製造
Ｌｉ/Ｔｉ比を０．８１に設定し、ＳＵＳ製容器に所定量のＬｉＯＨ・Ｈ２Ｏを秤量し、濃度が４．５ｍｏｌ／Ｌとなるように純水を張り込み水溶液とした。その後、常温にてスラリー固形分が６０ｇ／Ｌとなるよう試料Ａ〜Ｗのそれぞれの粉末を投入し、３０分程撹拌させて分散させた。その後、スプレードライ（Ｙａｍａｔｏ社製：ノズル式）で噴霧乾燥を行い、乾燥粉を得た。（噴霧条件：入口温度１９０℃、出口温度８５℃、Ａｉｒ圧０．２５ＭＰａ） 
得られた乾燥粉を所定量るつぼに仕込み、マッフル炉にて４００〜６００℃の範囲で焼成を行った。得られた試料をＸ線回折、及びＴＧ−ＤＴＡ熱分析などの評価を行った結果、比較的低い温度域でＬｉ４Ｔｉ５Ｏ１２への相変化・結晶化が始まり、リチウムとの反応性がよいことがわかった。【００６７】
チタン酸バリウムの製造
試料Ａ〜Ｗのそれぞれの微粒子酸化チタン粉末１００ｇとイオン交換水１リットルとをビーカーに入れ、水性懸濁液とした。次いで、この水性懸濁液と市販の水酸化バリウム（Ｂａ（ＯＨ）２・８Ｈ２Ｏ）（Ｂａ／Ｔｉモル比＝１．５）を３リットルのオートクレーブに入れた後、加熱し、１５０℃の温度で１時間保持して飽和水蒸気圧下で水熱処理を行った。次いで、得られた生成物を吸引濾過器で濾過し、洗浄し、１０５℃の温度で乾燥してチタン酸バリウム粉末を得た。【００６８】
更に、前記の方法で得た乾燥物１０ｇを５５０℃の温度で１時間焼成してチタン酸バリウム粉末を得た。【００６９】
得られたチタン酸バリウム試料をＸ線回折、及びＴＧ−ＤＴＡ熱分析などの評価を行った結果、それぞれの試料は結晶性がよく、一次粒子径が小さい化合物であって、バリウムとの反応性がよいことがわかった。
【産業上の利用可能性】
【００７０】
本発明の微粒子酸化チタンは、高純度の酸化チタンであり、凝集程度も小さいことから、バリウム、リチウム等との反応性がよく、チタン複合酸化物を製造するための原料、触媒担体、触媒、光触媒、吸着剤等として好適である。
【図１】
0006607407.tif 000003
【図２】
0006607407.tif 000004
【図３】
0006607407.tif 000005
【図４】
0006607407.tif 000006
【図５】
0006607407.tif 000007
【図６】
0006607407.tif 000008
【図７】
0006607407.tif 000009
【図８】
0006607407.tif 000010
【図９】
0006607407.tif 000011
【図１０】
0006607407.tif 000012
【図１１】
0006607407.tif 000013
【図１２】
0006607407.tif 000014
【図１３】
0006607407.tif 000015
【図１４】
0006607407.tif 000016
【図１５】
0006607407.tif 000017
【図１６】
0006607407.tif 000018